(57)【特許請求の範囲】
【請求項１】
半導体素子と放熱板との間に介在して半導体素子の背面と放熱板との間を接合する熱伝導接合材としてInを使用した放熱板の製造方法において、
放熱板をプレス加工によって成形する放熱板の成形工程と、
前記放熱板の表面に、Inと放熱板との密着性を向上させるめっきを施すめっき工程と、
めっきが施された放熱板の表面を清浄化する表面清浄化処理工程と、
前記熱伝導接合材として用いるIn箔の表面を清浄化する工程と、
前記表面が清浄化されたIn箔を、前記表面清浄化処理が施された放熱板の前記半導体素子を接合する部位に、Inが溶融しない常温下において押し当てることによりIn一体型放熱板を形成するIn箔被着工程とを備え、
前記放熱板の表面を清浄化する表面清浄化処理工程として、電解液中において前記放熱板を陰極とする電解処理を施し、
前記In箔の表面を清浄化する工程として、希硫酸溶液に前記In箔を浸漬させることを特徴とする放熱板の製造方法。
【請求項２】
半導体素子と放熱板との間に介在して半導体素子の背面と放熱板との間を接合する熱伝導接合材としてInを使用した放熱板の製造方法において、
放熱板をプレス加工によって成形する放熱板の成形工程と、
前記放熱板の表面に、Inと放熱板との密着性を向上させるめっきを施すめっき工程と、
めっきが施された放熱板の表面を清浄化する表面清浄化処理工程と、
前記熱伝導接合材として用いるIn箔の表面を清浄化する工程と、
前記表面が清浄化されたIn箔を、前記表面清浄化処理が施された放熱板の前記半導体素子を接合する部位に、Inが溶融しない常温下において押し当てることによりIn一体型放熱板を形成するIn箔被着工程とを備え、
前記放熱板の表面を清浄化する表面清浄化処理工程として、硫酸中に前記放熱板を浸漬し、
前記In箔の表面を清浄化する工程として、希硫酸溶液に前記In箔を浸漬させることを特徴とする放熱板の製造方法。
【請求項３】
前記めっき工程として、ニッケルめっきを施す第１のめっき工程と、金めっき、銅めっき、錫めっき、パラジウムめっきのいずれかのめっきを施す第２のめっき工程を備えることを特徴とする請求項１または２記載の放熱板の製造方法。
【発明の詳細な説明】
【技術分野】
【０００１】
本発明は放熱板の製造方法に関する。
【背景技術】
【０００２】
フリップチップ接続により半導体素子を搭載した半導体装置では、半導体素子の背面（半導体素子のフリップチップ接続面と反対側の面）に放熱板を取り付けて半導体装置の熱放散性を向上させることが行われている。図６は、基板１０に半導体素子１２をフリップチップ接続し、半導体素子１２の背面に放熱板１４を接合して形成した半導体装置の例を示す。この例では、放熱板１４に半導体素子１２を収納する収納凹部１４ａを設け、収納凹部１４ａの内底面（天井面）に半導体素子１２を接合するとともに、半導体素子１２が搭載された領域を包囲するようにして、放熱板１４を基板１０に接合している。
図６は、放熱板１４をキャップ状に形成し、半導体素子１２を保護するとともに半導体素子１２からの放熱作用を向上させるようにしたものである。なお、放熱板１４には、放熱フィンを設けたもの等、各種形態のものが使用されている。
【特許文献１】特開２００３−１０１２４３号公報
【特許文献２】特開平７−１０６４７７号公報
【発明の開示】
【発明が解決しようとする課題】
【０００３】
ところで、放熱板１４を半導体素子１２に取り付ける場合は、半導体素子１２と放熱板１４との間の熱伝導性を良好にするため、半導体素子１２と放熱板１４との間にはんだや高熱伝導樹脂等の熱伝導体を介在させて組み立てている。半導体素子１２と放熱板１４との間に熱伝導体を介在させる場合は、熱伝導体を半導体素子１２と放熱板１４との間に挟んで圧接するようにして組み立てる場合もあるが、一般的にははんだや高熱伝導樹脂を加熱して、半導体素子１２の背面と放熱板１４との間の隙間を熱伝導体によって充填するとともに、半導体素子１２と放熱板１４とを一体に接合するようにしている。
【０００４】
しかしながら、熱伝導体を加熱、溶融して半導体素子１２と放熱板１４とを接合する際に、半導体素子１２が高温に加熱されるような場合には、基板１０と半導体素子１２との間、放熱板１４と半導体素子１２との間に大きな熱応力が作用し、これによって半導体素子１２が損傷されるおそれがある。また、熱伝導体としてはんだを使用した場合のように、熱伝導体を溶融して半導体素子１２と放熱板１４とを接合するような場合には、半導体素子１２の背面と放熱板１４との間にボイドが残ったりして、隙間部分が完全に充填されない場合が生じ、これによって熱伝導性が阻害される場合があるといった問題がある。また、熱伝導体として高熱伝導樹脂を使用する場合には、熱伝導体の充填性には優れるものの、はんだ等の金属材とくらべて熱伝導性が劣るという問題があった。
【０００５】
そこで、本発明はこれらの課題を解決すべくなされたものであり、その目的とするところは、半導体素子と半導体素子の背面に接合される放熱板との間の熱伝導性を良好にして放熱板による熱放散特性を向上させることができ、容易に放熱板を製造でき、半導体装置を組み立てることができる放熱板の製造方法を提供するにある。
【課題を解決するための手段】
【０００６】
本発明は、上記目的を達成するため次の構成を備える。
すなわち、半導体素子と放熱板との間に介在して半導体素子の背面と放熱板との間を接合する熱伝導接合材としてInを使用した放熱板の製造方法において、放熱板をプレス加工によって成形する放熱板の成形工程と、前記放熱板の表面に、Inと放熱板との密着性を向上させるめっきを施すめっき工程と、めっきが施された放熱板の表面を清浄化する表面清浄化処理工程と、前記熱伝導接合材として用いるIn箔の表面を清浄化する工程と、前記表面が清浄化されたIn箔を、前記表面清浄化処理が施された放熱板の前記半導体素子を接合する部位に、Inが溶融しない常温下において押し当てることによりIn一体型放熱板を形成するIn箔被着工程とを備え、前記放熱板の表面を清浄化する表面清浄化処理工程として、電解液中において前記放熱板を陰極とする電解処理を施し、前記In箔の表面を清浄化する工程として、希硫酸溶液に前記In箔を浸漬させることを特徴とする。
【０００７】
また、半導体素子と放熱板との間に介在して半導体素子の背面と放熱板との間を接合する熱伝導接合材としてInを使用した放熱板の製造方法において、放熱板をプレス加工によって成形する放熱板の成形工程と、前記放熱板の表面に、Inと放熱板との密着性を向上させるめっきを施すめっき工程と、めっきが施された放熱板の表面を清浄化する表面清浄化処理工程と、前記熱伝導接合材として用いるIn箔の表面を清浄化する工程と、前記表面が清浄化されたIn箔を、前記表面清浄化処理が施された放熱板の前記半導体素子を接合する部位に、Inが溶融しない常温下において押し当てることによりIn一体型放熱板を形成するIn箔被着工程とを備え、前記放熱板の表面を清浄化する表面清浄化処理工程として、硫酸中に前記放熱板を浸漬し、前記In箔の表面を清浄化する工程として、希硫酸溶液に前記In箔を浸漬させることを特徴とする。
【０００８】
また、前記めっき工程として、ニッケルめっきを施す第１のめっき工程と、金めっき、銅めっき、錫めっき、パラジウムめっきのいずれかのめっきを施す第２のめっき工程を備えることを特徴とする。
【発明の効果】
【０００９】
本発明に係る放熱板の製造方法によれば、Inからなる熱伝導接合材を備えた放熱板を容易に製造することができ、Inと放熱板との間に空隙等を生じさせずに確実に熱伝導接合材が被着されるから、熱放散効率の良好な放熱板として提供される。また、放熱板はInからなる熱伝導接合材を放熱板に一体に取り付けた状態で提供されるから、半導体装置組み立て作業を容易にすることができる。
【発明を実施するための最良の形態】
【００１０】
図１は、放熱板の製造工程例を示す説明図であり、図２は製造工程を示すフロー図である。
【００１１】
図１(a)、(b)は、図２に示すプレス加工等による放熱板の成形工程３０により所定形状に放熱板１４を成形した状態を示す。
図１(a)は放熱板１４の基材に収納凹部１４ａを形成するとともに、収納凹部１４ａの中央部に凹部１４ｂを形成した状態を示す。収納凹部１４ａ、凹部１４ｂともに、本例では平面形状を矩形状に形成している。
図１(b)は、放熱板１４の他の構成例を示すもので、プレス加工により基材に収納凹部１４ａを形成した後、収納凹部１４ａの底面にエポキシ樹脂等の樹脂材を枠状に塗布して障壁１６を形成したものである。
凹部１４ｂおよび障壁１６によって囲まれた領域が、半導体装置を組み立てた際に半導体素子が搭載される領域に相当する。
【００１２】
放熱板１４の基材の材料としては適宜材料を使用することができるが、本例では０．８ｍｍの厚さの銅板を使用した。放熱板１４は平面形状が矩形に形成されたもので、本例の放熱板１４は２５ｍｍ角の大きさに形成されている。
また、凹部１４ｂは一辺が１０ｍｍ角に形成され、障壁１６は１０ｍｍ角の枠状に形成されている。凹部１４ｂの深さは０．２ｍｍ、障壁１６の収納凹部１４ａの底面からの高さは０．２ｍｍである。
【００１３】
このようにして放熱板１４を成形した後、放熱板１４にめっきを施す（図２のめっき処理工程３１）。このめっき処理は、放熱板１４の表面に、In金属からなる熱伝導接合材を確実に密着させる目的で行うもので、Inとの濡れ性を向上させるめっきを施す。
めっき処理として、本例では、放熱板１４の表面にニッケルめっきまたは金めっきを施している。場合によっては、ニッケルめっきと金めっきをこの順に施してもよい。めっき方法はとくに限定されないが、ニッケルめっきは、たとえば、スルファミン酸ニッケルめっき液を使用し、平均めっき厚として５μｍ程度付ければよい。金めっきは、たとえば市販のシアン金浴（たとえば、JPC社製テンペレジストEX）を使用し、平均めっき厚として０．５μｍ以上つける。
【００１４】
次に、放熱板１４の表面を清浄化する処理（図２の表面清浄化処理工程３２）を行う。この表面清浄化処理も、めっき処理と同様に、放熱板１４の表面にIn金属からなる熱伝導接合材を確実に密着させるための処理である。表面清浄化処理としては、プラズマエッチングや紫外線照射等のドライ処理、化学的なエッチングによるウェット処理を利用することができる。
【００１５】
表面清浄化処理工程３２の後、Inの金属箔を放熱板１４の上に供給し（図２のIn箔供給工程３３）、In箔を加熱して溶融する（図２のIn箔加熱・溶融工程３４）。
In箔は、図１(a)に示す放熱板１４の場合は、凹部１４ｂ内に、図１(b)に示す放熱板１４の場合は障壁１６によって囲まれた内側に供給する。本例では１２ｍｍ角、厚さ２００μｍのIn箔を使用した。
図１(c)、(d)は、放熱板１４上に供給したIn箔を加熱して溶融した状態を示す。１８が溶融後のIn金属である。放熱板１４の凹部１４ｂ、障壁１６のダム作用によって、溶融されたIn金属は凹部１４ｂ、障壁１６の内側に滞留する。
Inの溶融温度は156.4℃であり、窒素ガス中、160〜170℃で５分間程度加熱することで溶融させることができる。
【００１６】
次に、溶融後のIn金属１８にレベリング加工を施し（図２のレベリング加工工程３５）、溶融後のIn金属１８の表面を平坦化する。図１(e)、(f)はポンチ１９を用いてIn金属１８の表面をレベリングした状態を示す。レベリング加工後、ワークを冷却して放熱部品とする（冷却工程３６）。
こうして、放熱板１４とIn金属１８からなる熱伝導接合材２０が一体化した放熱部品（In一体型放熱板）２２、２３が得られる。放熱部品２２は、放熱板１４に設けられた凹部１４ｂに熱伝導接合材２０が被着されたものであり、放熱部品２３は放熱板１４の障壁１６の内側に熱伝導接合材２０が被着されたものである。
【００１７】
放熱部品２２、２３は、半導体装置を組み立てる際に半導体素子の背面にIn金属からなる熱伝導接合材２０が当接し、熱伝導接合材２０を加熱して溶融することにより、半導体素子と放熱板１４とが熱伝導接合材２０を介して接合するように使用される。
図１(e)、(f)に示すように、In金属１８にレベリング加工を施して熱伝導接合材２０の表面を平坦化することにより半導体素子と熱伝導接合材２０とを確実に密着させて接合することが可能になる。
【００１８】
また、本例においては放熱板１４にめっき処理および表面清浄化処理を施すことによって、放熱板１４とIn金属１８とが確実に密着し、放熱板１４と熱伝導接合材２０との界面にボイド等の微小空隙を生じさせずに熱伝導接合材２０を放熱板１４に被着することを可能にしている。このように、熱伝導接合材２０自体の内部、および熱伝導接合材２０と放熱板１４との界面との間にボイド（空隙）を生じさせずに熱伝導接合材２０を放熱板１４に被着させることにより、放熱板１４の熱放散性を有効に向上させることが可能になる。
【００１９】
（第１の実施の形態）
上述した例においてIn一体型放熱板を製造する方法は、In箔を加熱、溶融して放熱板１４と一体にInからなる熱伝導接合材２０を被着するものである。以下で説明する第１の実施の形態と第２の実施の形態においては、In箔を加熱、溶融することなく、In箔をそのまま放熱板に接触させるのみで放熱板１４とIn箔とが一体化されたIn一体型放熱板を得ることを特徴とする。
【００２０】
図３は第１の実施の形態で使用する放熱板１４の構成を示す。第１の実施の形態ではIn箔をそのまま放熱板１４に被着させるようにしてIn箔と放熱板１４とを一体化するから、放熱板１４に図１(a)、(b)に示すような凹部１４ｂや障壁１６を設ける必要がない。図３は、所要の収納凹部１４ａを形成したキャップ状に放熱板１４を成形した状態を示す。
【００２１】
以下、図４に示す製造工程フロー図にしたがって説明する。
放熱板１４をプレス加工によって成形した後（放熱板の成形工程３０）、放熱板１４に第１のめっきと第２のめっきを施す（第１のめっき工程３７、第２のめっき工程３８）。  第１のめっき３７としてはニッケルめっきを施す。ニッケルめっきは、スルファミン酸ニッケルめっき液を使用し、平均めっき厚として５μｍつける。
【００２２】
第２のめっき３８としては、金めっきあるいは銅めっき、錫めっき、パラジウムめっきを施す。
金めっきは、市販シアン金浴（たとえば、JPC社製テンペレジストEX）を使用して、金を０．５μｍ以上めっきする。
銅めっきは、市販硫酸銅浴（たとえば、Atotech社製カパランドHL)を使用して、銅を０．５μｍ以上めっきする。
錫めっきは、市販錫めっき液（たとえば、メルテックス社製ロナスタンEC-706)を使用して、錫を１．０μｍ以上めっきする。
パラジウムめっきは、市販パラジウムめっき液（たとえば、JPC社製パラブライトSST)を使用して、パラジウムを０．１μｍ以上めっきする。
【００２３】
次に、めっきを施した放熱板１４の表面を清浄化処理する（表面清浄化処理工程３９）。この表面清浄化処理では、クエン酸三カリウムを５０g/l含む電解液中で、白金を陽極とし、第１めっきおよび第２めっきが施された放熱板１４を陰極として、室温で、電流密度１ＡＳＤとして１分間以上電解処理する。この電解処理は放熱板１４の表面に存在している酸化膜を除去することを目的とするものである。
【００２４】
次に、電解処理後の放熱板１４の所定位置に、所定の大きさに形成されたIn箔を押し当てて放熱板１４にIn箔を被着する（In箔被着工程４０）。In箔としては、たとえば前述した例で使用したと同様の１２ｍｍ角、厚さ２００μｍのIn箔を使用する。In箔については、事前に希硫酸溶液に浸漬して、表面を清浄化した後、放熱板１４にIn箔を押し当てるようにしてもよい。放熱板１４は電解処理によって表面が清浄化されているから、In箔を放熱板１４に接触させるだけでIn箔は簡単に放熱板１４に付着し、一体化する。
このIn箔を放熱板に被着（自着：触れただけで密着すること）させる操作は、常温で行うことができ、In箔を加熱して溶融するといった操作が不要であることから、In一体型放熱板の製造方法として有効に利用することができる。
【００２５】
図３(b)は、上述した方法によって得られた放熱部品（In一体型放熱板）２４を示す。放熱板１４に形成された収納凹部１４ａの内底面に熱伝導接合材２０としてIn箔１８ａが被着され、放熱板１４とIn箔１８ａが一体化されている。In箔１８ａを放熱板１４に付着させる操作を行う際には、半導体装置での半導体素子の配置位置（半導体素子の背面が接合される位置）に位置合わせして放熱板１４に付着させるようにすればよい。
In箔１８ａとして均一な膜厚の箔を使用すれば、半導体装置を組み立てる際に半導体素子の背面と熱伝導接合材２０とが確実に密着して、半導体素子と放熱板１４との間にボイド（空隙）を生じさせずに接合することができる。
【００２６】
（第２の実施の形態）
上述した第１の実施の形態においては、放熱板１４に第１のめっきと第２のめっきを施した後、放熱板１４の表面清浄化処理として、電解液を利用した電解処理を行ったが、第２の実施の形態では、硫酸水溶液を使用して放熱板１４の表面清浄化処理を行うことを特徴とする。
放熱板１４の構成、および第１のめっき工程３７、第２のめっき工程３８における処理内容は、上述した第１の実施の形態とまったく同様であるので説明を省略する。
本実施の形態における表面清浄化処理工程３９では、第１のめっきおよび第２のめっきが施された放熱板１４を、１Ｎ硫酸中に浸漬し、次いで、In箔を希硫酸溶液中に浸漬させ、３０秒以上静置させた後、In箔を放熱板１４に押し当てて、放熱板１４にIn箔を被着する。
【００２７】
本実施形態の場合も、めっき処理後の放熱板１４の表面を清浄化処理し、あわせてIn箔についてもその表面を清浄化処理することによって、第１の実施の形態の場合とまったく同様に、放熱板１４にIn箔を接触させるだけで自然にIn箔が放熱板１４に密着してIn一体型放熱板を得ることができる。この場合も、In箔を加熱したりすることなく、常温でそのまま放熱板１４に密着させることができるから、In箔を被着した放熱板を製造する操作としてはきわめて容易である。
【００２８】
図５は、上述した放熱部品を用いて半導体装置を組み立てた例を示す。図５(a)は、図１(e)に示す放熱部品２２を使用した例、図５(b)は図３(b)に示す放熱部品２４を使用した例である。
この半導体装置は、半導体素子１２を基板１０にフリップチップ接続し、アンダーフィルした後、放熱部品２２、２４を基板１０に位置合わせし、放熱部品２２、２４の周縁部を基板１０にはんだ付けするとともに、In金属からなる熱伝導接合材２０を溶融して半導体素子１２の背面を放熱板１４の内面に接合する。放熱部品２２、２４は放熱板１４に一体に熱伝導接合材２０が取り付けられて提供されるから、放熱板１４を基板１０に取り付ける際にはんだや樹脂材を位置合わせして塗布するといった必要がなく、組み立て操作が容易である。
Inは固相金属中で最も低硬度であり、融点が１６０℃程度であるから、放熱部品２２、２４を取り付ける際に高温に加熱する必要がなく、したがって半導体素子１２に熱応力を作用させずに組み立てることができる。
【００２９】
図５は、熱伝導接合材２０を溶融して、熱伝導接合材２０を介して半導体素子１２の背面と放熱板１４とを接合した状態を示す。熱伝導接合材２０が半導体素子１２の背面と放熱板１４の内面との間に完全に充填されることにより、半導体素子１２で発生した熱は熱伝導接合材２０を介して効率的に放熱板１４に伝導され、熱放散される。
Inの熱伝導率は７６Ｗ／ｍ・Ｋであり、放熱板の接合に使用されている高熱伝導樹脂の熱伝導率が１〜２０Ｗ／ｍ・Ｋであることと比較すると、樹脂系の接合材を使用した場合にくらべて熱伝導率を大きく改善することができる。
【００３０】
このように、上述したIn一体型として形成された放熱板は、放熱板１４を半導体素子１２に接合する操作が低温で行えるから、放熱板を接合する際に半導体素子に過大な熱応力が作用することを抑えることができ、したがって組み立て時に半導体素子が損傷しないようにすることができるという利点がある。また、本実施形態で使用している放熱板は、樹脂系材料からなる熱伝導接合材２０とくらべて、はるかに熱伝導率の良い熱伝導接合材２０を使用していることで、より熱放散性のすぐれた放熱板として提供することができ、より大パワーの半導体素子が搭載できる半導体装置として提供することが可能となる。
【図面の簡単な説明】
【００３１】
【図１】放熱板の製造工程例を示す説明図である。
【図２】放熱板の製造工程を示すフロー図である。
【図３】放熱板と放熱部品を示す説明図である。
【図４】放熱板の製造工程を示すフロー図である。
【図５】放熱部品を用いて組み立てた半導体装置の例を示す説明図である。
【図６】放熱板を取り付けた半導体装置の例を示す説明図である。
【符号の説明】
【００３２】
１０  基板
１２  半導体素子
１４  放熱板
１４ａ  収納凹部
１４ｂ  凹部
１６  障壁
１８  In金属
１８ａ  In箔
２０  熱伝導接合材
２２、２３、２４  放熱部品
【図１】
0004411123.tif 000002
【図２】
0004411123.tif 000003
【図３】
0004411123.tif 000004
【図４】
0004411123.tif 000005
【図５】
0004411123.tif 000006
【図６】
0004411123.tif 000007